(57)【要約】  生物付着防止性に優れた塗膜を形成できる生物付着防止塗料の提供。  含フッ素重合体と、酸発生剤及び塩基発生剤から選択される添加剤の少なくとも一種を含むことを特徴とする、生物付着防止塗料。【特許請求の範囲】
【請求項１】
含フッ素重合体と、酸発生剤及び塩基発生剤からなる群から選択される添加剤の少なくとも一種を含むことを特徴とする生物付着防止塗料。
【請求項２】
前記含フッ素重合体の１００質量部に対して、前記添加剤の少なくとも一種を０．０１〜３０質量部含む、請求項１に記載の塗料。
【請求項３】
前記添加剤が、フェニル基、アリーレン基、フリル基、及びトリアジリル基からなる群から選択される少なくとも１種の基を有する化合物である、請求項１又は２に記載の塗料。
【請求項４】
前記添加剤が、光の吸収ピークを有し、かつ該ピークのうち、ピークトップに該当する波長λＭＡＸを有する光の照射により分解して酸又は塩基を発生する、請求項１〜３のいずれか１項に記載の塗料。
【請求項５】
前記波長λＭＡＸが、１５０〜５００ｎｍである、請求項４に記載の塗料。
【請求項６】
前記添加剤の分子量が、１００〜１，０００である、請求項１〜５のいずれか１項に記載の塗料。
【請求項７】
含フッ素重合体と前記添加剤の２種以上を含み、該２種以上の添加剤における前記波長λＭＡＸがそれぞれ異なる、請求項５又は６に記載の塗料。
【請求項８】
前記２種以上の添加剤における前記波長λＭＡＸの差の絶対値が、１０〜２００ｎｍである、請求項７に記載の塗料。
【請求項９】
前記含フッ素重合体が、フルオロオレフィンに基づく単位及び親水性基を有する単位を含む、請求項１〜８のいずれか１項に記載の塗料。
【請求項１０】
前記親水性基が、親水性のポリオキシアルキレン鎖を有する基である、請求項９に記載の塗料。
【請求項１１】
さらに、蛍光物質を含む、請求項１〜１０のいずれか１項に記載の塗料。
【請求項１２】
臨海設備又は船底に塗装される塗料である、請求項１〜１１のいずれか１項に記載の塗料。
【請求項１３】
基材の表面に、蛍光物質を含む塗膜と、請求項１〜１１のいずれか１項に記載の塗料から形成された塗膜と、を有する塗膜付き基材。
【請求項１４】
前記蛍光物質が、ユーロピウム及びネオジムからなる群から選択される少なくとも一種の酸化物によって賦活されている無機系の蛍光顔料である、請求項１３に記載の塗膜付き基材。
【請求項１５】
基材の表面に、請求項１〜１４のいずれか１項に記載の塗料を用いて塗膜を形成して、基材に生物が付着するのを防止する方法。
【発明の詳細な説明】
【技術分野】
【０００１】
本発明は、生物付着防止塗料に関する。
【背景技術】
【０００２】
種々の基材に耐候性を付与するために、フッ素系塗料が用いられている。フッ素系塗料としては、フルオロオレフィンに基づく単位と、ビニルエーテルに基づく単位と、を含む含フッ素重合体が開示されている（特許文献１参照）。
【先行技術文献】
【特許文献】
【０００３】
【特許文献１】日本特開昭５７−０３４１０７号公報
【発明の概要】
【発明が解決しようとする課題】
【０００４】
近年、臨海設備や船舶の船底部といった、厳しい環境下に曝され続ける構造物において、生物（特に、貝類や藻類）の付着による汚染の抑制が求められている。このような構造物は、同時に耐候性も求められるため、フッ素系塗料の適用が特に期待されている。
しかしながら、本発明者らが引用文献１に記載のフッ素系塗料を用いて塗膜を形成した結果、得られた塗膜は、生物の付着を充分に防止できないことを知見した。【０００５】
本発明は、上記課題に鑑みて、生物付着防止性に優れた塗膜を形成できる生物付着防止塗料の提供を目的とする。
【課題を解決するための手段】
【０００６】
本発明者らは、上記課題を解決するために鋭意検討した結果、含フッ素重合体と、酸発生剤及び塩基発生剤から選択される添加剤の少なくとも一種を含む塗料であれば、所望の効果が得られるのを見出し、本発明に至った。
すなわち、本発明者らは、以下の態様により上記課題が解決できることを見出した。【０００７】
［１］含フッ素重合体と、酸発生剤及び塩基発生剤から選択される添加剤の少なくとも一種を含むことを特徴とする生物付着防止塗料。
［２］前記含フッ素重合体の１００質量部に対して、前記添加剤の少なくとも一種を０．０１〜３０質量部含む前記［１］の塗料。
［３］前記添加剤が、フェニル基、アリーレン基、フリル基、及びトリアジリル基からなる群から選択される少なくとも１種の基を有する化合物である前記［１］又は［２］の塗料。
［４］前記添加剤が、光の吸収ピークを有し、かつ該ピークのうち、ピークトップに該当する波長λＭＡＸを有する光の照射により分解して酸又は塩基を発生する前記［１］〜［３］のいずれかの生物付着防止塗料。
［５］前記波長λＭＡＸが、１５０〜５００ｎｍである前記［４］の塗料。
［６］前記添加剤の分子量が、１００〜１，０００である前記［１］〜［５］の塗料。
［７］含フッ素重合体と、前記添加剤の２種以上を含み、該２種以上の添加剤における前記波長λＭＡＸがそれぞれ異なる前記［５］又は［６］の塗料。
［８］前記２種以上の添加剤における前記波長λＭＡＸの差の絶対値が、１０〜２００ｎｍである前記［７］の塗料。
［９］上記含フッ素重合体が、フルオロオレフィンに基づく単位及び親水性基を有する単量体に基づく単位を含む前記［１］〜［８］のいずれかの塗料。
［１０］上記親水性基が、親水性のポリオキシアルキレン鎖を有する前記［９］の塗料。
［１１］さらに、蛍光物質を含む前記［１］〜［１０］のいずれかの塗料。
［１２］臨海設備又は船底に塗装される塗料である前記［１］〜［１１］のいずれかの塗料。
［１３］基材の表面に、蛍光物質を含む塗膜と、前記［１］〜［１１］のいずれかの塗料から形成された塗膜と、を有する塗膜付き基材。
［１４］前記蛍光物質が、ユーロピウム及びネオジムからなる群から選択される少なくとも一種の酸化物によって賦活されている無機系の蛍光顔料である、［１３］の基材。
［１５］基材の表面に、前記［１］〜［１４］のいずれかの塗料を用いて塗膜を形成して、基材に生物が付着するのを防止する方法。
【発明の効果】
【０００８】
本発明によれば、耐候性とともに、長期に渡って生物付着防止性に優れた塗膜を形成できる生物付着防止塗料を提供できる。本発明の生物付着防止塗料によれば、塗膜から、酸又は塩基が徐々に滲み出るため、基材に生物が付着することを長期に渡って防止すること
ができる。
【発明を実施するための形態】
【０００９】
本発明における用語の意味は以下の通りである。
「〜」を用いて表される数値範囲は、「〜」の前後に記載される数値を下限値及び上限値として含む範囲を意味する。
単位とは、単量体が重合して直接形成された、上記単量体１分子に基づく原子団と、上記原子団の一部を化学変換して得られる原子団との総称である。重合体が含む全単位に対する、それぞれの単位の含有量（モル％）は、重合体を核磁気共鳴スペクトル法により分析して求められる。
加水分解性シリル基とは、加水分解によってシラノール基となる基である。
【００１０】
（メタ）アクリレートとは、アクリレート及びメタクリレートの総称であり、（メタ）アクリルとは、アクリルとメタクリルの総称である。
平均粒子径は、ＥＬＳ−８０００（大塚電子社製）を用いて動的光散乱法により求められるＤ５０の値である。なお、Ｄ５０は、粒子の粒度分布において、小さな粒子側から起算した体積累計５０体積％の粒子直径値である。
数平均分子量及び重量平均分子量は、ポリスチレンを標準物質としてゲルパーミエーションクロマトグラフィーで測定される値である。数平均分子量は、Ｍｎともいい、重量平均分子量は、Ｍｗともいう。
【００１１】
酸価及び水酸基価は、それぞれ、ＪＩＳ  Ｋ  ００７０−３（１９９２）の方法に準じて測定される値である。
塗料の固形分の質量とは、塗料が溶媒を含む場合に、塗料から溶媒を除去した質量である。なお、溶媒以外の塗料の固形分を構成する成分に関して、その性状が液体状であっても、固形分とみなす。塗料の固形分の質量は、組成物１ｇを１３０℃で２０分加熱した後に残存する質量として求められる。
塗膜の膜厚は、渦電流式膜厚計を用いて測定される値である。なお、実施例では、渦電流式膜厚計として「ＥＤＹ−５０００」（サンコウ電子社製品）を使用した。
【００１２】
本発明の生物付着防止塗料を用いて形成される塗膜（以下、本塗膜ともいう。）は生物付着防止性に優れる。この理由は必ずしも明らかではないが、以下のように推測できる。
本塗膜は、本塗膜中に酸発生剤及び塩基発生剤から選択される添加剤の少なくとも一種を含むため、時間経過、又は光や熱等の照射によって分解し、酸や塩基を発生する。これにより塗膜表面が酸性又は塩基性に調整され、生物が付着を忌避する状態を作り出すと考えられる。
さらに、上記添加剤は、本塗膜において、含フッ素重合体との相互作用（主に、含フッ素重合体の主鎖に含まれるフッ素原子との相互作用）により、均一に分散して存在する。したがって、上記添加剤から発生した酸や塩基が塗膜外に滲み出る速度が極めて遅い。加えて、上記酸や塩基による本塗膜自体の劣化も生じにくい。この結果、本塗膜は、生物付着防止性を長期に渡って発揮できると考えられる。
【００１３】
。
本発明の生物付着防止塗料（以下、本塗料ともいう。）は、含フッ素重合体を含む。
含フッ素重合体は、フルオロオレフィンに基づく単位（以下、単位Ｆともいう。）を含む。
フルオロオレフィンは、水素原子の１個以上がフッ素原子で置換されたオレフィンである。フルオロオレフィンは、フッ素原子で置換されていない水素原子の１個以上が塩素原子で置換されていてもよい。
フルオロオレフィンの具体例としては、ＣＦ２＝ＣＦ２、ＣＦ２＝ＣＦＣｌ、ＣＦ２＝ＣＨＦ、ＣＨ２＝ＣＦ２、ＣＦ２＝ＣＦＣＦ３、ＣＦ２＝ＣＨＣＦ３、ＣＦ３ＣＨ＝ＣＨＦ、ＣＦ３ＣＦ＝ＣＨ２が挙げられる。フルオロオレフィンとしては、本塗膜の耐候性に優れる点から、ＣＦ２＝ＣＦ２、ＣＨ２＝ＣＦ２、ＣＦ２＝ＣＦＣｌ、ＣＦ３ＣＨ＝ＣＨＦ、又はＣＦ３ＣＦ＝ＣＨ２が好ましい。ＣＦ２＝ＣＦ２又はＣＦ２＝ＣＦＣｌが特に好ましい。フルオロオレフィンは、２種以上を併用してもよい。
【００１４】
含フッ素重合体は、単位Ｆのみを含んでもよく、単位Ｆとフルオロオレフィン以外のフッ素原子を含む単量体に基づく単位とを含んでもよく、単位Ｆとフッ素原子を含まない単量体に基づく単位とを含んでもよい。
【００１５】
単位Ｆのみを含む含フッ素重合体としては、フルオロオレフィンの単独重合体、フルオロオレフィンの二種以上の共重合体等が挙げられる。単位Ｆのみを含む含フッ素重合体としては、具体的には、ポリテトラフルオロエチレン、ポリクロロトリフルオロエチレン、テトラフルオロエチレン−ヘキサフルオロプロピレン共重合体、ポリビニリデンフルオリド等が挙げられる。
単位Ｆと、フルオロオレフィン以外のフッ素原子を含む単量体に基づく単位とを含む含フッ素重合体としては、フルオロオレフィン−ペルフルオロ（アルキルビニルエーテル）共重合体等が挙げられ、具体的には、テトラフルオロエチレン−ペルフルオロ（アルキルビニルエーテル）共重合体が挙げられる。
【００１６】
単位Ｆの含有量は、本塗膜の生物付着防止性を持続させる点から、含フッ素重合体が含む全単位に対して、２０〜１００モル％が好ましく、３０〜７０モル％がより好ましく、４０〜６０モル％が特に好ましい。
【００１７】
含フッ素重合体は、本発明における添加剤が本塗膜中に保持されやすい点から、単位Ｆと、フッ素原子を含まない単量体に基づく単位とを含むのが好ましい。
単位Ｆと、フッ素原子を含まない単量体に基づく単位とを含む含フッ素重合体の具体例としては、エチレン−テトラフルオロエチレン共重合体、クロロトリフルオロエチレン−ビニルエーテル共重合体、クロロトリフルオロエチレン−ビニルエーテル−ビニルエステル共重合体、クロロトリフルオロエチレン−ビニルエステル−アリルエーテル共重合体、テトラフルオロエチレン−ビニルエステル共重合体、テトラフルオロエチレン−ビニルエステル−アリルエーテル共重合体、エチレン−テトラフルオロエチレン共重合体が挙げられる。
【００１８】
含フッ素重合体は、膜表面を親水化する点から、フッ素原子を含まない単量体に基づく単位として、親水性基を有する単位（以下、単位Ｈともいう。）を含むのが好ましい。本塗膜表面が親水化されると、本塗膜から滲み出す酸又は塩基が、本塗膜表面において均一に分散するため、生物付着防止性により優れる。
単位Ｈが有する親水性基としては、ヒドロキシ基、カルボキシ基、アミノ基、加水分解性シリル基、−ＯＳＯ３−Ｘ１＋で表される基、−ＣＯＯ−Ｘ１＋で表される基、親水性のポリオキシアルキレン鎖を有する基等が挙げられる。なお、上記Ｘ１＋は、Ｎａ＋又はＮＨ４＋である。
【００１９】
単位Ｈが有する親水性基は、本塗膜表面が好適に親水化される点から、ヒドロキシ基、カルボキシ基又は親水性のポリオキシアルキレン鎖を有する基が好ましい。親水性のポリオキシアルキレン鎖を有する基は、他の親水性基（ヒドロキシ基、カルボキシ基等）を併含してもよい。親水性のポリオキシアルキレン鎖を有する基と他の親水性基とを併含する基については、親水性のポリオキシアルキレン鎖を有する基として取り扱う。
特に、単位１が親水性のポリオキシアルキレン鎖を有する基を有すると、好適に親水化された本塗膜表面において、ポリオキシアルキレン鎖によって酸又は塩基が保持されやすく、本塗膜の生物付着防止性をより長期に渡って維持できる。
なお、親水性のポリオキシアルキレン鎖とは、複数のオキシアルキレン基のうち少なくとも一部がオキシエチレン基であるポリオキシアルキレン鎖を意味する。
【００２０】
単位Ｈは、親水性基を有する単量体（以下、単量体Ｈともいう。）に基づく単位であってもよく、単位Ｈを含む含フッ素重合体の親水性基を、異なる親水性基に変換させて得られる単位であってもよい。このような単位としては、ヒドロキシ基を有する単位を含む含フッ素重合体に、ポリカルボン酸及びその酸無水物（５−ノルボルネン−２，３−ジカルボン酸無水物、無水シトラコン酸、無水マレイン酸、無水イタコン酸、無水ハイミック酸等）から選択される少なくとも１種を反応させて、ヒドロキシ基の一部又は全部をカルボキシ基に変換させて得られる単位が挙げられる。
単位Ｈが有する親水性基は、後述する硬化剤と架橋してもよい。単位Ｈの親水性基が後述する硬化剤と架橋する場合、本塗膜の硬度が向上し、本塗膜の耐久性に優れる。この場合、本塗膜中において、本発明の効果が失われない範囲で、親水性基が残存していればよい。
【００２１】
ヒドロキシ基を有する単量体としては、ヒドロキシ基を有する、ビニルエーテル、ビニルエステル、アリルエーテル、アリルエステル、（メタ）アクリル酸エステル、アリルアルコール等が挙げられる。
ヒドロキシ基を有する単量体の具体例としては、ＣＨ２＝ＣＨＯ−ＣＨ２−ｃｙｃｌｏＣ６Ｈ１０−ＣＨ２ＯＨ、ＣＨ２＝ＣＨＣＨ２Ｏ−ＣＨ２−ｃｙｃｌｏＣ６Ｈ１０−ＣＨ２ＯＨ、ＣＨ２＝ＣＨＯＣＨ２ＣＨ２ＯＨ、ＣＨ２＝ＣＨＣＨ２ＯＣＨ２ＣＨ２ＯＨ、ＣＨ２＝ＣＨＯＣＨ２ＣＨ２ＣＨ２ＣＨ２ＯＨ、ＣＨ２＝ＣＨＣＨ２ＯＣＨ２ＣＨ２ＣＨ２ＣＨ２ＯＨが挙げられる。ヒドロキシ基を有する単量体としては、フルオロオレフィンとの共重合性の点から、ＣＨ２＝ＣＨＣＨ２ＯＣＨ２ＣＨ２ＯＨ又はＣＨ２＝ＣＨＯＣＨ２ＣＨ２ＣＨ２ＣＨ２ＯＨが好ましい。
なお、「−ｃｙｃｌｏＣ６Ｈ１０−」はシクロへキシレン基を表し、「−ｃｙｃｌｏＣ６Ｈ１０−」の結合部位は、通常１，４−である。
【００２２】
カルボキシ基を有する単量体としては、不飽和カルボン酸、（メタ）アクリル酸、上記ヒドロキシ基を有する単量体のヒドロキシ基にカルボン酸無水物を反応させて得られる単量体等が挙げられる。
カルボキシ基を有する単量体の具体例としては、ＣＨ２＝ＣＨＣＯＯＨ、ＣＨ（ＣＨ３）＝ＣＨＣＯＯＨ、ＣＨ２＝Ｃ（ＣＨ３）ＣＯＯＨ、ＨＯＯＣＣＨ＝ＣＨＣＯＯＨ、ＣＨ２＝ＣＨ（ＣＨ２）ｎ１１ＣＯＯＨ（ただし、ｎ１１は１〜１０の整数を示す。）、ＣＨ２＝ＣＨＯ（ＣＨ２）ｎ１２ＯＣ（Ｏ）ＣＨ２ＣＨ２ＣＯＯＨ（ただし、ｎ１２は１〜１０の整数を示す。）が挙げられる。フルオロオレフィンとの共重合性の点から、ＣＨ２＝ＣＨ（ＣＨ２）ｎ１１ＣＯＯＨ又はＣＨ２＝ＣＨＯ（ＣＨ２）ｎ１２ＯＣ（Ｏ）ＣＨ２ＣＨ２ＣＯＯＨが好ましい。
【００２３】
親水性のポリオキシアルキレン鎖を有する単量体としては、親水性のポリオキシアルキレン鎖を有する、ビニルエーテル、ビニルエステル、アリルエーテル、アリルエステル、（メタ）アクリル酸エステル等が挙げられる。
親水性のポリオキシアルキレン鎖を有する基におけるポリオキシアルキレン鎖は、オキシアルキレン基の６〜２４を有するのが好ましく、１０〜２０を有するのがより好ましい。
オキシアルキレン基におけるアルキレン基は、炭素数２〜６のアルキレン基が好ましく、炭素数２〜４のアルキレン基がより好ましい。この場合、アルキレン基は、直鎖状であってもよく分岐鎖状であってもよく、直鎖状であるのが好ましい。
ポリオキシアルキレン鎖は、２種以上のオキシアルキレン基からなってもよい。この場合、各オキシアルキレン基の結合順は、ランダム型でもブロック型でもよい。
親水性のポリオキシアルキレン鎖としては、オキシエチレン基のみからなるポリオキシエチレン鎖であるか、オキシエチレン基と炭素数３または４のオキシアルキレン基を有しかつ両者の合計に対するオキシエチレン基の割合が５０モル％以上であるポリオキシアルキレン鎖が好ましい。後者の場合、オキシエチレン基とオキシプロピレン基を有しかつ両者の合計に対するオキシエチレン基の割合が７０モル％以上であるポリオキシアルキレン鎖が好ましい。特に好ましい親水性のポリオキシアルキレン鎖は、オキシエチレン基のみからなるポリオキシエチレン鎖である。
【００２４】
親水性のポリオキシアルキレン鎖を有する単量体としては、式：Ｌ１−Ｙ１−Ｚ１で表される単量体が好ましい。
式中、Ｌ１は、ＣＨ２＝ＣＨＯ−又はＣＨ２＝ＣＨＣＨ２Ｏ−である。
Ｙ１は、炭素数２〜１２の２価の飽和炭化水素基である。２価の飽和炭化水素基は、直鎖状であってもよく分岐状であってもよく、環構造からなっていてもよく、環構造を含んでいてもよい。
【００２５】
２価の飽和炭化水素基は、炭素数４〜１２のアルキレン基又は炭素数６〜８のシクロアルキレン基を含むアルキレン基が好ましい。
２価の飽和炭化水素基は、−ＣＨ２−ｃｙｃｌｏＣ６Ｈ１０−ＣＨ２−で表される基、−ＣＨ２ＣＨ２−、−ＣＨ２ＣＨ２ＣＨ２ＣＨ２−又は−ＣＨ２ＣＨＹ１１−で表される基が好ましい。−ｃｙｃｌｏＣ６Ｈ１０−の結合部位は、特に限定されず、通常１，４−である。また、Ｙ１１は炭素数１〜１０のアルキル基を表す。
【００２６】
Ｚ１は、−（ＯＭ）ｍＯＺ１１で表される基である。
Ｍは、炭素数２〜６のアルキレン基であり、炭素数２〜４のアルキレン基が好ましく、−ＣＨ２ＣＨ２−が特に好ましい。なお、炭素数が３又は４である場合、Ｍは、直鎖状のアルキレン基であってもよく分岐鎖状のアルキレン基であってもよく、直鎖状のアルキレン基が好ましい。複数のＭが存在する場合、Ｍは同一であってもよく異なっていてもよい。また、複数のＭが存在する場合、それらの結合順はランダム型でもブロック型でもよい。ｍは、６〜２４の整数であり、１０〜２０の整数が好ましい。
Ｚ１１は、水素原子、−ＯＳＯ３−Ｎａ＋、−ＯＳＯ３−ＮＨ４＋、−ＣＯＯ−Ｎａ＋、又はＣＯＯ−ＮＨ４＋であり、水素原子が好ましい。
【００２７】
Ｌ１−Ｙ１−Ｚ１で表される単量体の具体例としては、ＣＨ２＝ＣＨＯ−ＣＨ２−ｃｙｃｌｏＣ６Ｈ１０−ＣＨ２−（ＯＣＨ２ＣＨ２）ｎ１３ＯＨ、ＣＨ２＝ＣＨＣＨ２Ｏ−ＣＨ２−ｃｙｃｌｏＣ６Ｈ１０−ＣＨ２−（ＯＣＨ２ＣＨ２）ｎ１３ＯＨ、ＣＨ２＝ＣＨＯＣＨ２ＣＨ２（ＯＣＨ２ＣＨ２）ｎ１３ＯＨ、ＣＨ２＝ＣＨＣＨ２ＯＣＨ２ＣＨ２（ＯＣＨ２ＣＨ２）ｎ１３ＯＨ、ＣＨ２＝ＣＨＣＨ２ＯＣＨ２ＣＨ（Ｃ４Ｈ９）（ＯＣＨ２ＣＨ２）ｎ１３ＯＨが挙げられる（式中のｎ１３は６〜２４の整数を示す。）。
【００２８】
単量体Ｈは、２種以上を併用してもよい。特に、本塗膜の生物付着防止性に優れる点から、親水性のポリオキシアルキレン鎖を有する単量体Ｈと、親水性のポリオキシアルキレン鎖を有さない単量体Ｈと、を併用するのが好ましい。
含フッ素重合体が単位Ｈを含む場合、単量体Ｈの含有量は、含フッ素重合体が含む全単位に対して、０．１〜３０モル％が好ましく、３〜２０モル％がより好ましい。
含フッ素重合体が、親水性のポリオキシアルキレン鎖を有する単量体Ｈに基づく単位と、親水性のポリオキシアルキレン鎖を有さない単量体Ｈに基づく単位と、を含む場合、各々の単位の含有量は、含フッ素重合体が含む全単位に対してこの順に、０．１〜５モル％、１〜２５モル％が好ましく、０．２〜３モル％、３〜２０モル％がより好ましい。
【００２９】
含フッ素重合体は、本塗膜の加工性の点から、フッ素原子を含まず親水性基を有さない単量体（以下、単量体Ｄともいう。）に基づく単位（以下、単位Ｄともいう。）を含んでもよい。含フッ素重合体が単位Ｄを含むと、本塗膜の柔軟性に優れ、本塗膜を有する基材が複雑な形状に加工される場合にも適用し得る。
単量体Ｄとしては、フッ素原子を含まず親水性基を有さない、ビニルエーテル、ビニルエステル、アリルエーテル、アリルエステル、（メタ）アクリル酸エステル等が挙げられる。ビニルエーテル又はビニルエステルが好ましい。
【００３０】
単量体Ｄは、式：Ｌ２−Ｚ２で表される単量体が好ましい。
式中、Ｌ２は、ＣＨ２＝ＣＨＯ−、ＣＨ２＝ＣＨＣＨ２Ｏ−、ＣＨ２＝ＣＨＯＣＯ−、ＣＨ２＝ＣＨＣＨ２ＯＣＯ−、ＣＨ２＝ＣＨＣＯＯ−又はＣＨ２＝Ｃ（ＣＨ３）ＣＯＯ−であり、ＣＨ２＝ＣＨＯ−又はＣＨ２＝ＣＨＯＣＯ−が好ましい。
Ｚ２は、炭素数２〜２４の１価の炭化水素基である。１価の炭化水素基は、直鎖状であってもよく分岐状であってもよく、また、環構造からなっていてもよく、環構造を含んでいてもよい。１価の炭化水素基は、飽和炭化水素基であってもよく、不飽和炭化水素基であってもよい。
【００３１】
１価の炭化水素基は、アルキル基、シクロアルキル基、アリール基、アラルキル基又はシクロアルキルアルキル基が好ましく、炭素数２〜１２のアルキル基、炭素数６〜１０のシクロアルキル基、炭素数６〜１０のアリール基、炭素数７〜１２のアラルキル基、炭素数６〜１０のシクロアルキルアルキル基が特に好ましい。
アルキル基の具体例としては、メチル基、エチル基、ｔｅｒｔ−ブチル基、ヘキシル基、ノニル基、デシル基、ドデシル基が挙げられる。
シクロアルキル基の具体例としては、シクロヘキシル基が挙げられる。
アラルキル基の具体例としては、ベンジル基が挙げられる。
シクロアルキルアルキル基の具体例としては、シクロヘキシルメチル基が挙げられる。
アリール基の具体例としては、フェニル基、ナフチル基が挙げられる。
なお、シクロアルキル基又はシクロアルキルアルキル基のシクロアルキル部分、アリール基又はアラルキル基の水素原子は、アルキル基で置換されていてもよい。この場合、置換基としてのアルキル基の炭素数は、シクロアルキル基、アリール基又はアラルキル基の炭素数には含めない。
【００３２】
単量体Ｄの具体例としては、エチルビニルエーテル、ｔｅｒｔ−ブチルビニルエーテル、２−エチルヘキシルビニルエーテル、シクロヘキシルビニルエーテル、酢酸ビニル、ピバル酸ビニルエステル、ネオノナン酸ビニルエステル（ＨＥＸＩＯＮ社、商品名「ベオバ９」）、ネオデカン酸ビニルエステル（ＨＥＸＩＯＮ社、商品名「ベオバ１０」）、安息香酸ビニルエステル、ｔｅｒｔ−ブチル（メタ）アクリレート及びベンジル（メタ）アクリレートが挙げられる。単量体Ｄは、２種以上を併用してもよい。
単位Ｄの含有量は、含フッ素重合体が含む全単位に対して、０〜５０モル％が好ましく、５〜４０モル％が特に好ましい。
【００３３】
含フッ素重合体は、含フッ素重合体が含む全単位に対して、単位Ｆと単位Ｈと単位Ｄとを、この順に２０〜７０モル％、０．１〜３０モル％、０〜５０モル％含むのが好ましく、４０〜６０モル％、３〜２０モル％、５〜４０モル％含むのがより好ましい。
また、含フッ素重合体が、単位Ｈとして、親水性のポリオキシアルキレン鎖を有する単量体Ｈに基づく単位と、親水性のポリオキシアルキレン鎖を有さない単量体Ｈに基づく単位と、を含む場合、含フッ素重合体が含む全単位に対して、単位Ｆと、親水性のポリオキシアルキレン鎖を有する単量体Ｈに基づく単位と、ポリオキシアルキレン鎖を有さない単量体Ｈに基づく単位と、単位Ｄとをこの順に、２０〜７０モル％、０．１〜５モル％、１〜２５モル％、０〜５０モル％含むのが好ましく、４０〜６０モル％、０．２〜３モル％、３〜２０モル％、５〜４０モル％含むのがより好ましい。
【００３４】
含フッ素重合体のＭｎは、本塗膜の耐衝撃性の点から、５，０００〜２００，０００が好ましく、７，０００〜１８０，０００がより好ましい。
含フッ素重合体が水酸基を有する場合、含フッ素重合体の水酸基価は、本塗膜の親水性の点から、１〜１５０ｍｇＫＯＨ／ｇが好ましく、３〜１００ｍｇＫＯＨ／ｇがより好ましく、１０〜６０ｍｇＫＯＨ／ｇが特に好ましい。
含フッ素重合体がカルボキシ基を有する場合、含フッ素重合体の酸価は、本塗膜の親水性の点から、１〜１５０ｍｇＫＯＨ／ｇが好ましく、３〜１００ｍｇＫＯＨ／ｇがより好ましく、５〜５０ｍｇＫＯＨ／ｇが特に好ましい。
含フッ素重合体は、酸価又は水酸基価のどちらか一方のみを有してもよく、両方を有してもよい。
【００３５】
含フッ素重合体は、公知の方法を用いて製造され、溶液重合、乳化重合等が挙げられる。含フッ素重合体は、有機溶剤中に溶解又は分散していてもよく、水中に粒子状に分散していてもよく、有機溶剤及び水を含まない粉体粒子であってもよい。含フッ素重合体が水中に分散している場合、水は、後述する水溶性有機溶剤を含んでもよい。
含フッ素重合体が、水中に粒子状に分散して存在する場合、含フッ素重合体の粒子の平均粒子径は、本塗膜の耐水性の点から、３０〜３００ｎｍが好ましく、５０〜２００ｎｍがより好ましい。また、含フッ素重合体が、水中に粒子状に分散して存在する場合、含フッ素重合体単独の粒子であってもよく、含フッ素重合体と、含フッ素重合体以外の重合体とが、コアシェル構造を形成している粒子であってもよい。
【００３６】
上記コアシェル構造を形成している粒子は、含フッ素重合体のコア部と、このコア部の表面に位置する、含フッ素重合体以外の重合体のシェル部と、を有するのが好ましい。シェル部は、コア部の表面の一部を被覆していてもよいし、コア部の全体を被覆していてもよい。
この場合の含フッ素重合体としては、フルオロオレフィンの少なくとも一種の単独重合体が好ましく、含フッ素重合体以外の上記重合体としては、（メタ）アクリル重合体が好ましい。
【００３７】
本塗料は、酸発生剤及び塩基発生剤から選択される添加剤の少なくとも一種を含む。
上記添加剤は、時間経過、又は光や熱等の照射により分解して酸又は塩基を発生する化合物であればよく、酸又は塩基の発生量を好適に制御できる点から、後述する波長λＭＡＸの光の照射により分解して酸又は塩基を発生する化合物が好ましい。この場合、酸発生剤を光酸発生剤ともいい、塩基発生剤を光塩基発生剤ともいう。
添加剤は、本塗膜中における分散性の点から、その分子量が１００〜１，０００であるのが好ましく、３００〜７００であるのがより好ましく、３５０〜５００であるのが特に好ましい。
【００３８】
添加剤は、含フッ素重合体中に保持されやすい点から、環構造を有する化合物であるのが好ましい。上記環構造は、炭素環であってもよく、複素環であってもよい。炭素環及び複素環は、不飽和結合を有していてもよく、芳香環であってもよい。また、上記環構造は、縮合環であってもよい。上記環構造は、添加剤の疎水性が高くなり、含フッ素重合体中に均一に分散しやすい点から、炭素環又は複素環であって、かつ芳香族性を有する環であるのが好ましい。
【００３９】
上記環構造を有する化合物としては、シクロアルキル基、シクロアルキレン基、フェニル基、アリーレン基、フリル基、チオフェニル基、及びナフチル基からなる群から選択される少なくとも１種の基を有するのが好ましい。含フッ素重合体中に保持されやすい点から、フェニル基、フェニレン基、フリル基、及びトリアジリル基からなる群から選択される少なくとも１種の基を有する化合物がより好ましい。この場合、フェニル基、フェニレン基、フリル基、及びトリアジリル基からなる群から選択される少なくとも１種の基を、それぞれの基について複数ずつ有していてもよい。
【００４０】
なかでも、フェニル基及びフェニレン基からなる群から選択される基を２以上有する化合物、又はフリル基及びトリアジル基を有する化合物が好ましく、フェニル基又はフェニレン基を３以上有する化合物がより好ましい。
フェニル基及びフェニレン基からなる群から選択される基を３以上有する化合物としては、フェニル基及びフェニレン基から選択される基を３以上有するカチオンと、アニオンとの塩が挙げられる。
上記カチオンとしては、スルホニウムイオン、アンモニウムイオン、ホスホニウムイオン、ヨードニウムイオン、セレニウムイオン、ブロモニウムイオン等が挙げられる。上記カチオンとしては、酸又は塩基の発生に優れる点から、スルホニウムイオン又はホスホニウムイオンが好ましく、スルホニウムイオンがより好ましい。
【００４１】
上記アニオンとしては、トリフラートイオン、置換基を有してよいフルオロリン酸イオン、ヘキサフルオロアンチモン酸イオン、テトラフルオロホウ酸イオン、硫酸イオン、カルボキシラートイオン等が挙げられる。上記アニオンとしては、本塗膜の生物付着防止性に優れる点から、トリフラートイオン、及び置換基を有してよいフルオロリン酸イオンが好ましく、トリフラートイオンがより好ましい。また、置換基を有してよいフルオロリン酸イオンにおける置換基は、フルオロアルキル基が好ましい。
【００４２】
酸発生剤が光酸発生剤である場合、光酸発生剤は、光の吸収ピークを有し、かつピークのうち、ピークトップに該当する波長（以下、波長λＭＡＸともいう。）の光の照射により分解して酸を発生する。同様に、塩基発生剤が光塩基発生剤である場合、光塩基発生剤は光の吸収ピークを有し、かつ波長λＭＡＸの光の照射により分解して塩基を発生する。
光酸発生剤及び光塩基発生剤における波長λＭＡＸは、１５０〜５００ｎｍにあるのが好ましく、２００〜４００ｎｍにあるのがより好ましく、２００〜２５０ｎｍにあるのが特に好ましい。
光酸発生剤及び光塩基発生剤は、２以上の波長λＭＡＸを有していてもよく、例えば、２つの波長λＭＡＸを有する場合、小さい方が１５０〜３００ｎｍにあり、大きい方が３００ｎｍ超５００ｎｍ以下にあるのが好ましく、なかでも、小さい方が２００〜２８０ｎｍにあり、大きい方が３００〜４００ｎｍにあるのがさらに好ましい。
【００４３】
光酸発生剤及び光塩基発生剤は、２種以上を併用してよい。２種以上を併用する場合、種類の異なる光酸発生剤を２種以上併用してもよく、種類の異なる光塩基発生剤を２種以上併用してもよく、光酸発生剤の１種以上と、光塩基発生剤の１種以上とを併用してもよい。
この場合、光酸発生剤及び光塩基発生剤から選択される２種以上は、λＭＡＸがそれぞれ異なるのが好ましい。この場合、例えば本塗膜が水中の構造物に配置され、時間又は季節によって水中に透過する光の波長および量が異なる際においても、常に充分量の酸又は塩基を発生できるため、本塗膜の生物付着防止性に優れる。
光酸発生剤及び光塩基発生剤から選択される２種以上を併用する場合、それぞれの光酸発生剤及び光塩基発生剤のうち、最も長波長側の波長λＭＡＸと、最も低波長側の波長λＭＡＸと、の差の絶対値が、１０〜２００ｎｍであるのが好ましく、５０〜１００ｎｍであるのがより好ましい。
【００４４】
酸発生剤の具体例としては、Ｔｒｉｓ（４−ｍｅｔｈｙｌｐｈｅｎｙｌ）ｓｕｌｆｏｎｉｕｍ  ｔｒｉｆｌｕｏｒｏｍｅｔｈａｎｓｕｌｆｏｎａｔｅ（分子量：４５５、λＭＡＸ：２４２ｎｍ）、Ｔｒｉｓ（４−ｍｅｔｈｙｌｐｈｅｎｙｌ）ｓｕｌｆｏｎｉｕｍ ｈｅｘａｆｌｕｏｒｏｐｈｏｓｐｈａｔｅ（分子量：４５０、λＭＡＸ：２４２ｎｍ）、２−［２−（Ｆｕｒａｎ−２−ｙｌ）ｅｔｈｅｎｙｌ］−４，６−ｂｉｓ（ｔｒｉｃｈｌｏｒｏｍｅｔｈｙｌ）−ｓ−ｔｒｉａｚｉｎｅ（分子量：４０８、λＭＡＸ：３７０ｎｍ）、２−［２−（５−Ｍｅｔｈｙｌｆｕｒａｎ−２−ｙｌ）ｅｔｈｅｎｙｌ］−４，６−ｂｉｓ（ｔｒｉｃｈｌｏｒｏｍｅｔｈｙｌ）−ｓ−ｔｒｉａｚｉｎｅ（分子量：４２２、λＭＡＸ：３９２ｎｍ）、２−（Ｍｅｔｈｏｘｙｐｈｅｎｙｌ）−４，６−ｂｉｓ（ｔｒｉｃｈｌｏｒｏｍｅｔｈｙｌ）−ｓ−ｔｒｉａｚｉｎｅ（分子量：４２２、λＭＡＸ：３２８ｎｍ）、２−［２−（４−Ｍｅｔｈｏｘｙｐｈｅｎｙｌ）ｅｔｈｅｎｙｌ］−４，６−ｂｉｓ（ｔｒｉｃｈｌｏｒｏｍｅｔｈｙｌ）−ｓ−ｔｒｉａｚｉｎｅ（分子量：４４８、λＭＡＸ：３７４ｎｍ）、２−［２−（３，４−Ｄｉｍｅｔｈｏｘｙｐｈｅｎｙｌ）ｅｔｈｅｎｙｌ］−４，６−ｂｉｓ（ｔｒｉｃｈｌｏｒｏｍｅｔｈｙｌ）−ｓ−ｔｒｉａｚｉｎｅ（分子量：４７８、λＭＡＸ：３８８ｎｍ）、Ｔｒｉｓ（ａｒｙｌ）ｓｕｌｆｏｎｉｕｍ  ｈｅｘａｆｌｕｏｒｏａｎｔｉｍｏｎａｔｅ（分子量：６０６、λＭＡＸ：３６５ｎｍ）等が挙げられる。
酸発生剤は、市販品でもよく、その例としては、ＴＳ−０１、ＴＳ−９１、ＴＦＥ−トリアジン、ＴＭＥ−トリアジン、ＭＰ−トリアジン、ＭＯＰ−トリアジン、ジメトキシトリアジン（全て、三和ケミカル社商品名）、ＣＰＩ−１００Ｐ、ＣＰＩ−１０１Ａ、ＣＰＩ−２００Ｋ（全て、三洋化成社商品名）等が挙げられる。
【００４５】
塩基発生剤の具体例としては、１，２−Ｄｉｃｙｃｌｏｈｅｘｙｌ−４，４，５，５−ｔｅｔｒａｍｅｔｈｙｌｂｉｇｕａｎｉｄｉｕｍ ｎ−ｂｕｔｙｌｔｒｉｐｈｅｎｙｌｂｏｒａｔｅ（分子量：６２２、λＭＡＸ：２５４ｎｍ）、１，２−Ｄｉｉｓｏｐｒｏｐｙｌ−３−［Ｂｉｓ（ｄｉｍｅｔｈｙｌａｍｉｎｏ）ｍｅｔｈｙｌｅｎｅ］ｇｕａｎｉｄｉｕｍ ２−（３−ｂｅｎｚｏｙｌｐｈｅｎｙｌ）ｐｒｏｐｉｏｎａｔｅ（分子量：４９６、λＭＡＸ：２５４ｎｍ）等が挙げられる。
塩基発生剤は、市販品でもよく、その例としては、ＷＰＢＧ−２６６、ＷＰＢＧ−３００（全て、和光純薬工業社商品名）等が挙げられる。
【００４６】
本塗料は、含フッ素重合体の１００質量部に対して、添加剤の少なくとも一種を、合計で０．０１〜３０質量部含むのが好ましく、０．１〜１０質量部含むのがより好ましく、２〜６質量部含むのが特に好ましい。本塗料が、添加剤を合計で０．０１質量部以上含めば、本塗膜の生物付着防止の効果が持続する。本塗料が、添加剤を合計で３０質量部以下含めば、本塗膜の耐候性に優れる。
【００４７】
酸発生剤及び塩基発生剤は、本塗料が塗料溶媒（分散媒）を含む水性塗料又は溶剤型塗料である場合、塗料溶媒中に分散していてもよく、塗料溶媒中に溶解していてもよい。
本発明の塗料は、水性塗料、溶剤型塗料、溶媒を含まない粉体塗料のいずれでもよく、添加剤の分散性の点から、水性塗料及び溶剤型塗料が好ましい。特に、本発明における添加剤が水又は有機溶剤に溶解していると、添加剤が本塗膜中に良好に保持される。
【００４８】
本塗料は、本塗料の全質量に対して固形分を１０〜９０質量％含むのが好ましく、４０〜８０質量％含むのが特に好ましい。
本塗料における、含フッ素重合体の含有量は、本塗料の全質量に対して、１０〜９０質量％が好ましく、２０〜７０質量％がより好ましい。
本塗料は、本塗料の全固形分に対して含フッ素重合体を５〜９５質量％含むのが好ましく、６０〜９０質量％含むのが特に好ましい。
本塗料における、酸発生剤及び塩基発生剤から選択される１種以上の含有量は、本塗料の全質量に対して、０．００１〜２０質量％が好ましく、０．１〜１０質量％がより好ましく、１〜５質量％が特に好ましい。
【００４９】
本塗料は、蛍光物質を含んでもよい。本塗料が蛍光物質を含むと、昼間に蓄積された光によって、光照射のない夜間においても酸又は塩基を発生させることができ、本塗膜の生物付着防止性に優れる。
蛍光物質は、蛍光性を発する成分であり、例えば、紫外線（波長２５４〜３８０ｎｍ）を照射すると励起され、可視光線を蛍光発光する物質が挙げられる。
蛍光物質は、有機系の蛍光物質であってもよく、無機系の蛍光物質であってもよく、本塗膜の耐候性の点から、無機系の蛍光物質が好ましい。無機系の蛍光物質としては、無機系の蛍光顔料が好ましい。
有機系の蛍光物質としては、ブリリアントスルホフラビン、チオフラビン、ベイシックイエローＨＧ、フルオロセイン、エオシン、ローダミン６Ｇ、ローダミンＢ等が挙げられる。
無機系の蛍光物質としては、重金属や希土類酸化物のキレート化合物が挙げられる。
【００５０】
無機系の蛍光顔料としては、重金属や希土類酸化物等の活性化剤により賦活されている、アルミニウム、カルシウム、バリウム、マグネシウム、亜鉛、カドミウム、ストロンチウム等の金属酸化物又は硫化物が好ましい。
活性化剤としては、ユーロピウム、ネオジム、アンチモン、マンガン、鉛、スズ、セリウム、及びテルビウムから選択される少なくとも一種の酸化物が挙げられ、ユーロピウム及びネオジムから選択される少なくとも一種の酸化物が好ましい。
【００５１】
無機系の蛍光顔料の具体例としては、３Ｃａ３（ＰＯ４）２・Ｃａ（Ｆ，Ｃｌ）２：Ｓｂ３＋、３Ｃａ３（ＰＯ４）２・Ｃａ（Ｆ，Ｃｌ）２：Ｓｂ３＋，Ｍｎ２＋、ＢａＭｇ２Ａｌ１６Ｏ２７：Ｅｕ２＋、（Ｓｒ，Ｃａ）１０（ＰＯ４）６Ｃｌ２：Ｅｕ２＋、Ｓｒ４Ａｌ１４Ｏ２５：Ｅｕ２＋、ＢａＭｇ２Ａｌ１６Ｏ２７：Ｅｕ２＋Ｍｎ２＋、ＣａＷＯ４、ＣａＷＯ４：Ｐｂ２＋、Ｓｒ２Ｐ２Ｏ７：Ｓｎ２＋、Ｙ２Ｏ３：Ｅｕ３＋、３．５ＭｇＯ・０．５ＭｇＦ２ＧｅＯ２：Ｍｎ４＋、Ｙ（ＰＶ）Ｏ４：Ｅｕ３＋、（Ｓｒ，Ｍｇ）３（ＰＯ４）２：Ｓｎ２＋、６ＭｇＯ・Ａｓ２Ｏ５：Ｍｎ４＋、（Ｃａ，Ｓｒ）ＳｉＯ３：Ｐｂ２＋，Ｍｎ２＋、ＣｅＭａＡｌ１１Ｏ１９：Ｔｂ３＋、ＬａＰＯ４：Ｃｅ３＋，Ｔｂ３＋、Ｚｎ２ＳｉＯ４：Ｍｎ２＋、Ｓｒ２Ｐ２Ｏ７：Ｅｕ２＋、（Ｂａ，Ｓｒ，Ｍｇ）３Ｓｉ２Ｏ７：Ｐｂ２＋、ＢａＳｉ２Ｏ５：Ｐｂ２＋、ＣａＡｌ２Ｏ４：Ｅｕ３＋Ｎｄ３＋、ＢａＡｌ２Ｏ４：Ｅｕ３＋Ｎｄ３＋、ＳｒＡｌ２Ｏ４：Ｅｕ３＋Ｎｄ３＋等が挙げられ、ＢａＭｇ２Ａｌ１６Ｏ２７：Ｅｕ２＋Ｍｎ２＋、ＣａＡｌ２Ｏ４：Ｅｕ３＋Ｎｄ３＋が好ましい。
【００５２】
特に、蛍光が長期間継続する点から、ユーロピウム及びネオジムから選択される少なくとも一種の酸化物により賦活されているアルミン酸化物等の蛍光蓄光顔料が好ましい。
蛍光物質は、２種以上を併用してもよい。
本塗料は、蛍光物質を、含フッ素重合体の１００質量部に対して５〜２００質量部含むことが好ましく、１０〜１００質量部含むことが特に好ましく、３０〜６０質量部含むことが特に好ましい。
本塗料は、本塗料の全固形分に対して、蛍光物質を５〜５０質量％含むことが好ましく、１５〜３０質量％含むことが特に好ましい。
【００５３】
本塗料が、水を含み、前記含フッ素重合体が水中に分散している水性塗料である場合、本塗料は、塗料溶媒として、水のみか、水と水溶性有機溶剤との混合液を含む。
混合液における水溶性有機溶剤の具体例としては、メタノール、エタノール、プロパノール、ブタノール、プロピレングリコール、ジプロピレングリコール、ジプロピレングリコールモノメチルエーテル、トリプロピレングリコールが挙げられる。混合液における水溶性有機溶剤の含有量は、水１００質量部に対して１〜４０質量部が好ましい。
本塗料が水性塗料である場合、本塗料の全質量に対して、水又は上記混合液を１０〜９０質量％含むのが好ましい。
【００５４】
本塗料が、有機溶剤を含む溶剤型塗料である場合、有機溶剤としては、トルエン、キシレン、ミネラルスピリット、酢酸エチル、酢酸ブチルメチルエチルケトン、メチルイソブチルケトン、シクロヘキサノン等が挙げられる。
本塗料が溶剤型塗料である場合、本塗料の全質量に対して、有機溶剤を１〜９９質量％含むのが好ましく、３〜６０質量％含むのがより好ましい。
本塗料が、塗料溶媒を含まない粉体塗料である場合、添加剤は、含フッ素重合体を含む粉体粒子とは別の粒子として混合されていてもよく、含フッ素重合体を含む粉体粒子中に同一の粒子として混合されていてもよい。
【００５５】
本発明の生物付着防止塗料は、含フッ素重合体及び添加剤以外の成分（以下、その他の成分ともいう。）を含んでよい。その他の成分としては、含フッ素重合体以外の樹脂、硬化剤、硬化触媒、界面活性剤、蛍光顔料以外の顔料、光増感剤、光安定剤、紫外線吸収剤、無機系紫外線吸収剤、つや消し剤、レベリング剤、表面調整剤、脱ガス剤、充填剤、熱安定剤、増粘剤、分散剤、界面活性剤、帯電防止剤、防錆剤、シランカップリング剤、防汚剤、低汚染化処理剤、防カビ材、防藻剤等が挙げられる。上記成分は、２種以上を併用してもよい。
【００５６】
含フッ素重合体以外の樹脂としては、アルキッド樹脂、アミノアルキッド樹脂、ポリエステル樹脂、エポキシ樹脂、ウレタン樹脂、エポキシポリエステル樹脂、酢酸ビニル樹脂、（メタ）アクリル樹脂、塩化ビニル樹脂、フェノール樹脂、変性ポリエステル樹脂、アクリルシリコーン樹脂、シリコーン樹脂等が挙げられる。含フッ素重合体以外の樹脂は、２種以上を併用してもよい。
硬化剤としては、イソシアネート基、ブロック化イソシアネート基、エポキシ基、カルボジイミド基、オキサゾリン基又はβ−ヒドロキシアルキルアミド基を、１分子中に２以上有する化合物が挙げられる。硬化剤は、２種以上を併用してもよい。
本塗料は、含フッ素重合体と、添加剤の少なくとも一種と、必要に応じてその他の成分と、を混合して製造される。
【００５７】
本塗膜付き基材は、本塗料が水性塗料又は溶剤型塗料である場合、基材の表面に本塗料を塗装して塗装層を形成し、乾燥させて塗膜を形成して得られる。上記塗装層を乾燥させる際、加熱は必須ではないが、本塗料が熱硬化性の硬化剤を含む場合には、加熱するのが好ましい。この場合、塗膜中で含フッ素重合体と硬化剤とが架橋するため、塗膜が硬化する。
本塗膜付き基材は、本塗料が粉体塗料である場合、基材の表面に本塗料を塗装して塗装層を形成し、加熱して塗膜を形成して得られる。この場合、塗装層を加熱する際に、粉体塗料の粒子同士が溶融して、一様の塗膜が形成される。加熱温度は、通常２０〜３００℃であり、加熱時間は、通常１分〜２週間である。
【００５８】
本塗膜の膜厚は、本塗膜の生物付着防止性が持続する点から、５〜３００μｍが好ましい。
本塗料が水性塗料又は溶剤型塗料である場合、本塗料の塗装方法としては、刷毛、ローラー、ディッピング、スプレー、ロールコーター、ダイコーター、アプリケーター、スピンコーター等の塗工装置を用いて行う方法等が挙げられる。
本塗料が粉体塗料である場合、本塗料の塗装方法としては、静電塗装法、静電吹付法、静電浸漬法、噴霧法、流動浸漬法、吹付法、スプレー法、溶射法、プラズマ溶射法等が挙げられる。
【００５９】
基材の具体例としては、樹脂、ゴム、木材等の有機質材料、コンクリート、ガラス、セラミックス、石材等の無機質材料、鉄、鉄合金、アルミニウム、アルミニウム合金が挙げられる。本塗膜は、基材上に直接形成されていてもよく、基材に表面処理を施した上に形成されていてもよい。また、本塗膜付き基材は、基材と本塗膜との間に、下塗り塗膜や中塗り塗膜を有していてもよい。
【００６０】
本塗膜付き基材は、本塗膜以外の塗膜として、上述した蛍光物質を含む塗膜（以下、蛍光塗膜ともいう。）を有することが好ましい。この場合、本塗膜は蛍光物質を含まないか、含む場合は、蛍光塗膜が含む量よりも少ない量の蛍光物質を含むのが好ましい。
基材における、蛍光塗膜との積層順は、特に限定されない。また、基材又は各塗膜間に、さらに別の塗膜を有していてもよい。
本塗膜付き基材は、基材と、蛍光塗膜と、本塗膜と、をこの順に有する塗膜が好ましい。特に、蛍光物質の水に対する耐性が低い場合に、蛍光塗膜よりも本塗膜を表面側に配置することで、生物付着防止性がより持続する。
【００６１】
蛍光塗膜は、蛍光物質と、蛍光物質を溶解又は分散させる樹脂とを含めばよく、樹脂としては、含フッ素重合体、及び含フッ素重合体以外の樹脂として上述した樹脂が挙げられる。
蛍光塗膜は、上記樹脂の１００質量部に対して、蛍光物質を５〜２００質量部含むことが好ましく、１０〜１００質量部含むことが特に好ましく、３０〜６０質量部含むことが特に好ましい。
蛍光塗膜は、蛍光塗膜の全質量に対して、蛍光物質を５〜５０質量％含むことが好ましく、１５〜３０質量％含むことが特に好ましい。
蛍光塗膜は、蛍光物質と、樹脂と、必要に応じて塗料溶媒を含む蛍光塗料から形成されればよい。
【００６２】
本塗膜及び蛍光塗膜を有する本塗膜付き基材は、さらに着色塗膜を含むことが好ましい。着色塗膜とは、蛍光物質を含まないか、蛍光塗膜よりも少ない量の蛍光物質を含み、顔料等により着色されている塗膜である。
本塗膜付き基材は、着色塗膜を、蛍光塗膜よりも基材側に有することが好ましい。つまり、本塗膜付き基材は、基材と、着色塗膜と、蛍光塗膜と、本塗膜と、をこの順に有することが好ましい。この場合、本塗膜付き基材に入射した光が、着色塗膜表面において反射及び散乱する。そのため、蛍光塗膜において、蛍光物質が光を効率的に蓄積でき、発光の効果が持続するため、本塗膜の生物付着防止性が向上する。
したがって、着色塗膜としては、光の反射率が高い塗膜が好ましく、酸化チタン等の白色の顔料により白色である塗膜が特に好ましい。
【００６３】
本塗料は、生物付着防止性が求められる構造物に塗装する場合に好適である。このような構造物としては、海洋、湖、河川、それらの近傍等において使用される水中構造物や水上構造物等が挙げられる。より具体的には、臨界設備（発電所の取水・放水口、発電所の配水管（冷却水配管）、橋梁、防波堤、海底ケーブル、タンク、パイプライン、海底掘削設備等）、漁網、波消ブロック、フロート、船舶の船体（特に船底部や喫水部）、船舶のスクリュー、船舶の錨等が挙げられる。また、本塗料は、上水管、下水管、貯水槽、排水ユニット、浴槽、便器、手洗器等の屋内水回り物品、換気扇等にも使用できる。
本塗料は、臨海設備や船底等の、厳しい環境下に曝され続け耐候性も要求される構造物に塗装する場合に、特に好適である。
本塗料によって付着防止効果が得られる生物としては、貝類、藻類、甲殻類等の水生生物、湿潤環境下又は接水環境下に生息する生物が挙げられる。特に効果が得られる生物としては、海洋生物（フジツボ、ムラサキイガイ等）が挙げられる。
【００６４】
本発明によれば、基材の表面に、含フッ素重合体と、添加剤の少なくとも一種を含む塗料を用いて塗膜を形成して、基材に生物が付着するのを防止する方法が提供される。この方法においては、本塗膜から、酸又は塩基が徐々に滲み出るため、基材に生物が付着することを長期に渡って防止することができる。
生物付着防止性を付与する一般的な方法としては、銅酸化物又は錫酸化物等の活性物質を含む塗料により基材に塗膜を形成する方法、生分解性樹脂をシート状に成形して基材として用いる方法等がある。しかし、本塗料は、銅酸化物又は錫酸化物等の活性物質を含む塗料を用いる場合と比較して環境負荷が少ない。また本塗料は現場施工が容易であるので、成形し貼付して用いる必要のある生分解性樹脂と比較して、臨界設備又は船舶の船体等において直接の塗布及び塗り替えが可能である点で作業性に優れる。同時に、シート状の成形物を貼付する場合に問題となる貼付部からの劣化がない点でも好適である。また、後述する実施例に示すように、生分解性樹脂を塗料化して用いる場合よりも、生物付着防止性の持続性にも優れる。したがって、本発明によれば、特に臨海設備や船舶の船体において、生物が付着するのを防止する優れた方法を提供できる。
【実施例】
【００６５】
以下、例を挙げて本発明を詳細に説明する。ただし本発明はこれらの例に限定されない。なお、例１〜１５及び１９〜２４は実施例の塗料であり、例１６〜１８比較例の塗料である。また、試験板１〜１５、１９〜２４、及び３１〜３４は実施例の塗料を用いた塗膜を有する試験板であり、試験板１６〜１８及び２５〜３０は実施例の塗料を用いた塗膜を有しない試験板である。【００６６】
＜成分の略称＞
単量体：クロロトリフルオロエチレン（ＣＴＦＥ）、ＣＨ２＝ＣＨＯ−ＣＨ２−ｃｙｃｌｏＣ６Ｈ１０−ＣＨ２−（ＯＣＨ２ＣＨ２）１５ＯＨ（ＣＭ−ＥＯＶＥ。ポリオキシアルキレン鎖を有する単量体）、４−ヒドロキシメチルシクロヘキシルメチルビニルエーテル（ＣＨＭＶＥ）、ヒドロキシブチルビニルエーテル（ＨＢＶＥ）、シクロヘキシルビニルエーテル（ＣＨＶＥ）、エチルビニルエーテル（ＥＶＥ）、
ノニオン性界面活性剤：Ｎｅｗｃｏｌ−２３２０（日本乳化剤社製）
アニオン性界面活性剤：ラウリル硫酸ナトリウム（日光ケミカルズ社製）【００６７】
造膜助剤：２，２，４−トリメチル−１，３−ペンタジオールモノ（２−メチルプロパネート）
増粘剤：レオレート２８８（エレメンティスジャパン社製）
硬化剤１：水分散型イソシアネート硬化剤（バイヒジュール３１００、住化バイエル社製）
硬化剤２：ヘキサメチレンジイソシアネート（ＨＤＩ）のヌレートタイプのポリイソシアネート樹脂（コロネートＨＸ、日本ポリウレタン社製）
硬化触媒：ジブチルチンジラウレート【００６８】
添加剤１：Ｔｒｉｓ（４−ｍｅｔｈｙｌｐｈｅｎｙｌ）ｓｕｌｆｏｎｉｕｍ ｈｅｘａｆｌｕｏｒｏｐｈｏｓｐｈａｔｅ（分子量４５０、λＭＡＸ２４２ｎｍ、光酸発生剤）
添加剤２：Ｔｒｉｓ（４−ｍｅｔｈｙｌｐｈｅｎｙｌ）ｓｕｌｆｏｎｉｕｍ  ｔｒｉｆｌｕｏｒｏｍｅｔｈａｎｓｕｌｆｏｎａｔｅ（分子量４５５、λＭＡＸ２４２ｎｍ、光酸発生剤）
添加剤３：Ｔｒｉｓ（ａｒｙｌ）ｓｕｌｆｏｎｉｕｍ  ｈｅｘａｆｌｕｏｒｏａｎｔｉｍｏｎａｔｅ（分子量６０６、λＭＡＸ３６５ｎｍ、光酸発生剤）
添加剤４：１，２−Ｄｉｉｓｏｐｒｏｐｙｌ−３−［Ｂｉｓ（ｄｉｍｅｔｈｙｌａｍｉｎｏ）ｍｅｔｈｙｌｅｎｅ］ｇｕａｎｉｄｉｕｍ ２−（３−ｂｅｎｚｏｙｌｐｈｅｎｙｌ）ｐｒｏｐｉｏｎａｔｅ（分子量４９５．６７、λＭＡＸ２５４ｎｍ、光塩基発生剤）
添加剤５：１，２−Ｄｉｃｙｃｌｏｈｅｘｙｌ−４,４,５,５−ｔｅｔｒａｍｅｔｈｙｌｂｉｇｕａｎｉｄｉｕｍ ｎ−ｂｕｔｙｌｔｒｉｐｈｅｎｙｌｂｏｒａｔｅ（分子量６２１．７５、λＭＡＸ２５４ｎｍ、光塩基発生剤）【００６９】
顔料１：Ｖ−３００Ｍ（根本特殊化学社商品、ユーロピウム及びネオジムの酸化物により賦活されているアルミン酸化物。無機系の蛍光蓄光顔料）
顔料２：Ｄ−９１８（堺化学工業社商品、酸化チタンを含む白色顔料）【００７０】
［含フッ素重合体１の製造例］
オートクレーブに、ＣＴＦＥ（４３４ｇ）、ＣＭ−ＥＯＶＥ（１２４ｇ）、ＣＨＶＥ（２５９ｇ）、ＥＶＥ（１０７ｇ）、イオン交換水（１０３１ｇ）、炭酸カリウム（２．１ｇ）、過硫酸アンモニウム（１．０ｇ）、及びアニオン性界面活性剤（２．１ｇ）を導入し、６０℃にて２４時間重合した。その後、オートクレーブ内溶液をろ過し、固形分濃度を５０質量％に調整して、含フッ素重合体１が水中に粒子状に分散している分散液１（含フッ素重合体の粒子の平均粒子径８０ｎｍ）を得た。
含フッ素重合体１は、含フッ素重合体１が含む全単位に対して、ＣＴＦＥ、ＣＭ−ＥＯＶＥ、ＣＨＶＥ、ＥＶＥのそれぞれに基づく単位をこの順に、５０モル％、２モル％、２８モル％、２０モル％含む、水酸基価が１１ｍｇＫＯＨ／ｇである重合体であった。【００７１】
［含フッ素重合体２の製造例］
オートクレーブに、ＣＴＦＥ（６６４ｇ）、ＣＭ−ＥＯＶＥ（４７ｇ）、ＣＨＭＶＥ（１９４ｇ）、ＣＨＶＥ（２４４ｇ）、ＥＶＥ（１８５ｇ）、イオン交換水（１２８０ｇ）、炭酸カリウム（２．０ｇ）、過硫酸アンモニウム（１．３ｇ）、ノニオン性界面活性剤（３３ｇ）、及びアニオン性界面活性剤（１．４ｇ）を導入し、６０℃にて２４時間重合した。その後、オートクレーブ内溶液をろ過し、固形分濃度を５０質量％に調整して、含フッ素重合体２が水中に粒子状に分散している分散液２（含フッ素重合体の粒子の平均粒子径１４０ｎｍ）を得た。
含フッ素重合体２は、含フッ素重合体２が含む全単位に対して、ＣＴＦＥ、ＣＭ−ＥＯＶＥ、ＣＨＭＶＥ、ＣＨＶＥ、ＥＶＥのそれぞれに基づく単位をこの順に、５０モル％、０．５モル％、１０モル％、１７モル％、２２．５モル％含む、水酸基価が４９ｍｇＫＯＨ／ｇである重合体であった。【００７２】
［含フッ素重合体３の製造例］
オートクレーブに、ＣＴＦＥ（６５９ｇ）、ＨＢＶＥ（１３２ｇ）、ＣＨＶＥ（２１４ｇ）、ＥＶＥ（２１２ｇ）、キシレン（５９０ｇ）、エタノール（１７０ｇ）、炭酸カリウム（１１ｇ）、及びパーブチルピバレード（７ｇ）を導入し、６５℃にて１０時間重合した。その後、オートクレーブ内溶液をろ過し、固形分濃度を６０質量％に調整して、含フッ素重合体３が有機溶剤中に溶解している溶液３を得た。
含フッ素重合体３は、含フッ素重合体２が含む全単位に対して、ＣＴＦＥ、ＨＢＶＥ、ＣＨＶＥ、ＥＶＥのそれぞれに基づく単位をこの順に、５０モル％、１０モル％、１５モル％、２５モル％含む、水酸基価が５２ｍｇＫＯＨ／ｇである重合体であった。【００７３】
［例１〜５：塗料ｓ１〜ｓ５の製造］
分散液１（１００．０ｇ）に、造膜助剤（７．５ｇ）、増粘剤（０．１ｇ）、硬化剤１（５．４ｇ）、及び添加剤１（２．４ｇ）を加え、よく混合して、塗料ｓ１を得た。
塗料ｓ１の製造において、添加剤１を、表１に示すように、添加剤２〜５に変更する以外は同様に実施して、それぞれ、塗料ｓ２〜ｓ５を得た。【００７４】
［例６〜１０：塗料ｓ６〜ｓ１０の製造］
塗料ｓ１〜ｓ５の製造において、水性分散液１を、表１に示すように、水性分散液２に変更する以外は同様に実施して、それぞれ、塗料ｓ６〜ｓ１０を得た。【００７５】
［例１１〜１５：塗料ｓ１１〜ｓ１５の製造］
溶液３（１００．０ｇ）に、硬化触媒（キシレンで１０−４倍に希釈して３ｇとしたもの）、硬化剤２（６．５ｇ）、及び添加剤１（２．４ｇ）を加えて混合し、塗料ｓ１１を得た。
塗料ｓ１１の製造において、添加剤１を、表１に示すように、添加剤２〜５に変更する以外は同様に実施して、それぞれ、塗料ｓ１２〜ｓ１５を得た。【００７６】
［例１６〜１８：塗料１６〜１８の製造］
塗料ｓ１、ｓ６、ｓ１１の製造において、添加剤１を加えない以外は同様に実施して、それぞれ、塗料ｓ１６〜ｓ１８を得た。
［例１９〜２４：塗料ｓ１９〜ｓ２４の製造］
塗料ｓ１、ｓ５、ｓ６、ｓ１０、ｓ１１及びｓ１５の製造において、各例で使用している添加剤の量を表１に示すように変更する以外は同様に実施して、それぞれ、塗料ｓ１９〜ｓ２４を得た。【００７７】
［蛍光塗料の製造］
溶液１（１６．７ｇ）、キシレン（４３．３ｇ）、及び顔料１（４０．０ｇ）を混合・分散してミルベースを得た。このミルベース（３８．２ｇ）、溶液１（５２．１ｇ）、キシレン（７．２ｇ）、硬化触媒（２．５ｇ、）及び硬化剤（６．４ｇ）を混合・分散して蛍光塗料を得た。
［着色塗料の製造］
蛍光塗料の製造において、顔料１を顔料２に変更する以外は同様にして、白色の着色塗料を得た。【００７８】
［試験板１の製造］
アルミニウム基材の両面に、エポキシ樹脂系塗料（中国塗料社製。製品名「ＳＥＡＪＥＴ  ０１３  主剤」と製品名「ＳＥＡＪＥＴ  ０１３  硬化剤」を、質量比４：１で混合した下塗り塗料）を刷毛塗りし、常温（２５℃）で１週間乾燥させて、下塗り塗膜（膜厚６０μｍ）付きアルミニウム基材を得た。得られた基材の、下塗り塗膜上に、塗料ｓ１をアプリケーターで塗装し、常温で２週間乾燥させて、含フッ素重合体１と添加剤１とを含む塗膜（膜厚３０μｍ）付き試験板１を得た。【００７９】
［試験板２〜２４の製造］
試験板１の製造において、塗料ｓ１の代りに塗料ｓ２〜ｓ２４を使用した以外は同様に実施して、試験板２〜２４を得た。【００８０】
［試験板２５の製造］
試験板１６の塗膜上に、ヒドロキシ安息香酸とシクロヘキサンジカルボン酸とを脱水縮合して得られる加水分解性の重合体ａを含む溶液（重合体ａ濃度５０質量％）及び添加剤１を混合して得られる上塗り塗料ａ１をアプリケーターで塗装し、次いで、２５℃で１週間乾燥させて、加水分解性膜（膜厚３０μｍ）を形成した。これにより、試験板１６の塗膜上に形成された、重合体ａおよび表３に記載の添加剤を含み含フッ素重合体を含まない、塗膜付き試験板２５を得た。【００８１】
[試験板２６、２７の製造]
試験板２５の製造において、試験板１６の代りに試験板１７を使用した以外は同様にして、試験板２６を得た。また、試験板１６の代りに試験板１８を使用した以外は同様に実施して、試験板２７を得た。【００８２】
[試験板２８〜３０の製造]
試験板２５〜２７の製造において、塗料ａ１の代りに、重合体ａを含む溶液及び添加剤５を混合して得られる上塗り塗料ａ２を使用した以外は同様に実施して、それぞれ、試験板２８〜３０を得た。【００８３】
［試験板３１の製造］
アルミニウム基材の両面に、エポキシ樹脂系塗料（中国塗料社製。製品名「ＳＥＡＪＥＴ  ０１３  主剤」と製品名「ＳＥＡＪＥＴ  ０１３  硬化剤」を、質量比４：１で混合した下塗り塗料）を刷毛塗りし、常温（２５℃）で１週間乾燥させて、下塗り塗膜（膜厚６０μｍ）を形成した。
次いで、該下塗り塗膜上に、着色塗料をアプリケーターで塗装し、２５℃で１週間乾燥させて、白色の着色塗膜（膜厚３０μｍ）を形成した。
次いで、該着色塗膜上に、蛍光塗料をアプリケーターで塗装し、２５℃で１週間乾燥させて、蛍光塗膜（膜厚１８０μｍ）を形成した。
最後に、該蛍光塗膜上に、塗料ｓ２３をアプリケーターで塗装し、常温（２５℃）で1週間乾燥させて、含フッ素重合体３と、添加剤１とを含む上塗り塗膜（膜厚３０μｍ）を形成した。以上により、下塗り塗膜と、着色塗膜と、蛍光塗膜と、含フッ素重合体１及び添加剤１を含む上塗り塗膜と、がこの順に積層されている試験板３１を得た。【００８４】
［試験板３２の製造］
試験板３１の製造において、蛍光塗料の代りに着色塗料を用いる以外は同様にして、下塗り塗膜と、着色塗膜の２層と、上塗り塗膜と、がこの順に積層されている試験板３２を得た。
［試験板３３、３４の製造］
試験板３１、３２の製造において、塗料ｓ２３の代りに塗料ｓ２４を用いる以外は同様に実施して、それぞれ、試験板３３、３４を得た。【００８５】
上記で得られた試験板１〜３４の生物付着防止性について、下記の評価を行った。
＜評価１−１＞
試験板のそれぞれを、海中浸漬（水深１ｍ）して、４か月後のフジツボや貝類の付着状態を目視観察した。なお、海中浸漬場所は瀬戸内海であり、海中浸漬に際して、試験板は塗膜側が南を向くように設置した。評価基準を以下に示す。
ＳＳ：塗膜表面へのフジツボや貝類の付着はなかった。
Ｓ：塗膜表面の０％超２０％以下の面積に、フジツボや貝類の付着が認められた。
Ａ：塗膜表面の２０％超５０％以下の面積に、フジツボや貝類の付着が認められた。
Ｂ：塗膜表面の５０％超７０％以下の面積に、フジツボや貝類の付着が認められた。
Ｃ：塗膜表面の７０％超の面積にフジツボや貝類の付着が認められた。【００８６】
＜評価１−２＞
４か月後の付着状態の代りに１年後の付着状態を目視観察する以外は、評価１−１と同様に実施して評価した。【００８７】
＜評価２＞
試験板のそれぞれについて、ＪＩＳ  Ｚ  ２９１１に準拠した寒天培地法により、塗膜表面への藻の発生を確認した。使用した藻の種類は、クロレラ属とオシラトリア属である。評価基準を以下に示す。
ＳＳ：塗膜表面への藻の付着はなかった。
Ｓ：塗膜表面の０％超１０％以下の面積に、藻の付着が認められた。
Ａ：塗膜表面の１０％超３０％以下の面積に、藻の付着が認められた。
Ｂ：塗膜表面の３０％超５０％以下の面積に、藻の付着が認められた。
Ｃ：塗膜表面の５０％超の面積に藻の付着が認められた。【００８８】
上記した評価結果を表１〜４に示す。
表１〜３における「塗料の番号」及び「塗料の成分」は、各試験板において最表面に配置されている塗膜を形成するために用いた塗料のものである。なお、表１、２中の「ＸＦ」は、塗料中の含フッ素重合体の１００質量部に対する添加剤の含有量（質量部）である。表３中の「ＸＣ」は、塗料中の加水分解性重合体の１００質量部に対する添加剤の含有量（質量部）である。
また、表４において、蛍光塗膜欄には、試験板における蛍光塗膜の有無を記載し、上塗り塗膜欄には、上塗り塗膜の形成に用いた塗料を記載した。【００８９】
【表１】
2019131797.tif 000002
【００９０】
【表２】
2019131797.tif 000003
【００９１】
【表３】
2019131797.tif 000004
【００９２】
【表４】
2019131797.tif 000005
【００９３】
表１〜４より、含フッ素重合体と、添加剤の少なくとも一種を含む塗料は、生物付着防止性に優れる塗膜を形成することが示された。それらの塗膜は、特にフジツボの幼生に対する付着防止作用に優れていた。
また、含フッ素重合体と光酸発生剤を含む塗膜は甲殻類や貝類の付着防止に特に優れ、含フッ素重合体と光塩基発生剤を含む塗膜は藻類の付着防止に特に優れていた。【００９４】
なお、２０１７年１２月２８日に出願された日本特許出願２０１７−２５３７５０号及び２０１８年８月６日に出願された日本特許出願２０１８−１４７７８０号の明細書、特許請求の範囲、図面、及び要約書の全内容をここに引用し、本発明の明細書の開示として、取り入れるものである。
【国際調査報告】
2019131797.tif 000006
2019131797.tif 000007
2019131797.tif 000008
2019131797.tif 000009